(57)【要約】      （修正有）【課題】均質な膜を容易かつ低廉に製造可能で、環境を汚染しにくい重合体を提供。【解決手段】下記式（１）で表される化合物を主鎖の骨格とする重合体を、下記式（２）の化合物の脱ハロゲン化重縮合または下記式（３）の化合物の酸化重合にて合成する。2006077106.tif 0000132006077106.tif 0000142006077106.tif 000015【選択図】なし【特許請求の範囲】
【請求項１】
下記一般式（１）で示されるジベンゾアゼピン化合物を主鎖骨格とする重合体。
【化１】
2006077106.tif 000010
（式中、Ｒは置換されていてもよいアルキル基、アリール基、アルコキシ基、アリーロキシ基または水素原子を示し、ｎは平均重合度である。）
【請求項２】
下記一般式（２）で表されるジベンゾアゼピン化合物をニッケル錯体を用いて脱ハロゲン化重縮合反応させて重合することを特徴とする請求項１に記載の重合体の製造方法。
【化２】
2006077106.tif 000011
（式中、Ｒは置換されていてもよいアルキル基、アリール基、アルコキシ基、アリーロキシ基または水素原子を示し、Ｘ１，Ｘ２はそれぞれ独立にハロゲン原子を示す。）
【請求項３】
下記一般式（３）で表されるジベンゾアゼピン化合物を酸化剤を用いて重合することを特徴とする請求項１に記載の重合体の製造方法。
【化３】
2006077106.tif 000012
（式中、Ｒは置換されていてもよいアルキル基、アリール基、アルコキシ基、アリーロキシ基または水素原子を示す。）
【請求項４】
請求項１に記載の重合体が樹脂に含有されていることを特徴とする蛍光性樹脂。
【請求項５】
請求項１に記載の重合体の薄膜を電子素子材料として用いることを特徴とする電子素子。
【請求項６】
電子素子材料は、エレクトロクロミック材料であることを特徴とする請求項５記載の電子素子。
【発明の詳細な説明】
【技術分野】
【０００１】
本発明は、エチレンで架橋されたジフェニルアミンであるジベンゾアゼピン誘導体を主鎖に持つ新規なジベンゾアゼピン系重合体に関するものである。
【背景技術】
【０００２】
モノシランで架橋されたジフェニルアミンであるフェナザシリン化合物は酸化を防止する化合物として記載されている（非特許文献１参照）。また、フェナザシリン化合物は、ジェットエンジンの潤滑剤用の耐熱性添加剤として記載されている（非特許文献２参照）。
【非特許文献１】Ｉｓｓｌｅｄ．Ｏｂｌ．Ｆｉｚ．Ｋｈｉｍ．Ｋａｕｃｈ．Ｒｅｚｉｎ，２，１４（１９７３）
【非特許文献２】Ａｎｎ．Ｎ．Ｙ．Ａｃａｄ．Ｓｃｉ．，１２５，２４２（１９６５）
【０００３】
さらに、フェナザシリンの低分子化合物について、発光素子の正孔輸送材料として好適に用いられることが記載されている(特許文献１及び特許文献２参照)。
【特許文献１】特開平８−３０２３３９号公報
【特許文献２】特開平１０−２１８８８４号公報
【０００４】
一方で、ポリアニリンを初めとする芳香族アミン型ポリマーは、高い電気活性を示すことが知られている。
【発明の開示】
【発明が解決しようとする課題】
【０００５】
しかし、上記従来のフェナザシリンをはじめとする低分子化合物を発光素子を始めとする電子素子の構成材料として用いる場合、キャスト法では膜形成がうまくいかないので、真空蒸着等の方法が用いられる。その場合、真空蒸着装置等の高価な機器が必要とされるので、より簡便な手段によって電子素子の構成材料として利用できることが求められている。
【０００６】
さらに、上記従来のフェナザシリンをはじめとする低分子化合物を酸化防止剤等の高分子への添加剤として用いる場合、それが環境へ溶けだすことが問題視されており、溶け出しにくい高分子材料の使用が求められている。
【０００７】
また、ポリアニリンを初めとする芳香族アミン型ポリマーは、一般の有機溶媒への溶解性が低いため、膜形成がしにくく、素子化が難しいという問題を有する。
【０００８】
本発明は、上記従来の問題点に鑑みてなされたものであり、均質な膜の作成を容易かつ低廉に製造することが可能であり、環境問題を生ずる恐れも少ない重合体を提供することを課題とする。
【課題を解決するための手段】
【０００９】
本発明者らは、前記課題を解決すべく鋭意研究を重ねた結果、下記一般式（１）で表されるジベンゾアゼピン化合物を主鎖骨格とする重合体が有機溶媒への溶解性が高いことを発見し、キャスト法による膜作成が可能であることを見いだした。即ち、第一発明の重合体は下記一般式（１）で示されるようなジベンゾアゼピン化合物を主鎖骨格とすることを特徴とする。
【００１０】
【化４】
2006077106.tif 000002
（式中、Ｒは置換されていてもよいアルキル基、アリール基、アルコキシ基、アリーロキシ基または水素原子を示し、ｎは平均重合度である）
【００１１】
また、第一発明の重合体は、下記一般式（２）で表されるジベンゾアゼピン化合物をニッケル錯体を用いて脱ハロゲン化重縮合反応を行うことによって製造することができる。
【化５】
2006077106.tif 000003
（式中、Ｒは置換されていてもよいアルキル基、アリール基、アルコキシ基、アリーロキシ基または水素原子を示し、Ｘ１，Ｘ２はそれぞれ独立にハロゲン原子を示す。）
【００１２】
また、第一発明の重合体は、下記一般式（３）で表されるジベンゾアゼピン化合物を酸化剤を用いて重縮合反応を行うことによって製造することができる。
【化６】
2006077106.tif 000004
（式中、Ｒは、置換されていてもよいアルキル基、アリール基、アルコキシ基、アリーロキシ基または水素原子を示す。）
【発明の効果】
【００１３】
本発明によれば、新規なジベンゾアゼピン重合体が、簡単な方法で薄膜化ができるような素材として提供される。それにより、本発明の重合体を用いた有機電子素子を作成することが可能となる。また、蛍光強度が低下し難く、色移りのおそれが少ない蛍光性樹脂及びそうした蛍光性樹脂を製造するための蛍光顔料が提供される。
【発明を実施するための最良の形態】
【００１４】
前記一般式（１）〜（３）において、Ｒで表されるアルキル基としては、メチル、エチル、ｎ−またはｉｓｏ−プロピル、ｎ−、ｉｓｏ−またはｔｅｒｔ−ブチル、ｎ−、ｉｓｏ−またはｎｅｏ−ペンチル、ｎ−ヘキシル、シクロヘキシル、ｎ−ヘプチル、ｎ−オクチル等の直鎖、分岐、環状の炭素数１〜２０、好ましくは１〜１０のアルキル基が挙げられる。アルコキシ基としては、メトキシ、エトキシ、ｎ−またはｉｓｏ−プロポキシ、ｎ−、ｉｓｏ−またはｔｅｒｔ−ブトキシ、ｎ−、ｉｓｏ−またはｎｅｏ−ペントキシ、ｎ−ヘキソキシ、シクロヘキソキシ、ｎ−ヘプトキシ、ｎ−オクトキシ等の直鎖、分岐、環状の炭素数１〜２０、好ましくは１〜１０のアルコキシ基があげられる。アリール基としては、フェニル基、ｏ−、ｍ−、ｐ−トリル基、１−および２−ナフチル基、アントリル基等の炭素数６〜２０、好ましくは６〜１４のアリール基が挙げられる。アリーロキシ基としては、フェノキシ基、ｏ−、ｍ−、ｐ−トリロキシ基、１−および２−ナフトキシ基、アントロキシ基等の炭素数６〜２０、好ましくは６〜１４のアリーロキシ基が挙げられる。
【００１５】
さらに、Ｒにおける「置換されていてもよい」の置換基としては、後記する重合反応に関与しないものであればよく、例えば、アミノ基や、前記したアルキル基、アリール基、アルコキシ基、アリーロキシ基が挙げられる。
【００１６】
「置換されていてもよい」の置換基としてあげられるアミノ基としては、Ｎ，Ｎ−ジメチルアミノ基、Ｎ，Ｎ−ジエチルアミノ基、Ｎ，Ｎ−ジベンジルアミノ基等のアミノ基の窒素原子上に同一の置換基が導入されたもの、Ｎ−エチル−Ｎ−メチルアミノ基、Ｎ−ベンジル−Ｎ−メチルアミノ基等のアミノ基の窒素原子上に異なる置換基が導入されたものが挙げられる。
【００１７】
前記一般式（２）において、Ｘ１，Ｘ２で表されるハロゲン原子としては、フッ素原子、塩素原子、臭素原子、ヨウ素原子が挙げられ、特に臭素原子が望ましい。
【００１８】
前記一般式（１）で表される重合体は前記一般式（２）のハロゲン化されたジベンゾアゼピン化合物を溶媒に溶かし、このモノマーに対し０．１〜２０当量のニッケル錯体を用いて脱ハロゲン化カップリング反応下にて重合を行うことによって製造することができる。この場合の反応は式（４）で表される。
【００１９】
【化７】
2006077106.tif 000005
（式中、Ｒは置換されていてもよいアルキル基、アリール基、アルコキシ基、アリーロキシ基または水素原子を示し、Ｘ１，Ｘ２はそれぞれ独立にハロゲン原子を示し、ｎは平均重合度である。）
【００２０】
ニッケル錯体を用いる脱ハロゲン化重縮合においては、この種の反応において通常用いられる種々の溶媒を用いることができる。これを例示すれば、Ｎ，Ｎ−ジメチルホルムアミド、トルエン、ベンゼン、テトラヒドロフラン（ＴＨＦ）等である。
【００２１】
前記ニッケル錯体としては、テトラカルボニルニッケル（０）、ジカルボニルビス（トリフェニルホスフィン）ニッケル（０）、ビス（１，５−シクロオクタジエン）ニッケル（０）、テトラキス（トリフェニルホスフィン）ニッケル（０）、（η２−エチレン）ビス（トリフェニルホスフィン）ニッケル（０）、テトラキス（イソシアン化ｔ−ブチル）ニッケル（０）、［（１，２，５，６，８，１０−η）−ｔｒａｎｓ，ｔｒａｎｓ，ｔｒａｎｓ−１，５，９−シクロドデカトリエン］ニッケル（０）、等を例示することができる。ニッケル錯体は、前記（３）の化合物一当量あたり、０．１〜２０当量、好ましくは１〜５当量の割合で用いられる。
【００２２】
また、ニッケル錯体には支持配位子として０．１〜１０当量の２，２’−ビピリジルやトリフェニルホスフィン等の配位子を加えてもよい。例を挙げれば、ビス（１，５−シクロオクタジエン）ニッケル（０）に２，２’−ビピリジルを１当量加えて用いる、ビス（１，５−シクロオクタジエン）ニッケル（０）にトリフェニルホスフィンを２当量加えて用いる等である。
【００２３】
脱ハロゲン化重縮合反応は、溶媒の融点〜溶媒の沸点まで種々の温度で実施できるが、特に０℃〜１００℃程度が望ましい。反応後は、再沈等によって精製できる。
【００２４】
また、前記一般式（１）で表される重合体は前記一般式（３）のジベンゾアゼピン化合物を溶媒に溶かし、このモノマーに対し１〜２０当量の酸化剤を用いて重合を行うことによって製造することができる。この場合の反応は式（５）で表される。
【００２５】
【化８】
2006077106.tif 000006
（式中、Ｒは置換されていてもよいアルキル基、アリール基、アルコキシ基、アリーロキシ基または水素原子を示し、ｎは平均重合度を示す。）
【００２６】
酸化重合においては、この種の反応において通常用いられる種々の溶媒を用いることができる。これを例示すれば、水、塩酸水溶液、アセトニトリル、クロロホルム等である。
【００２７】
酸化剤としては、ペルオキソ二硫酸アンモニウム、ペルオキソ二硫酸カリウム、塩化鉄（ＩＩＩ）、過塩素酸鉄（ＩＩＩ）、酸化クロム（ＶＩ）等を例示することができる。酸化剤は、前記（３）の化合物一当量あたり、０．１〜２０当量、好ましくは１〜５当量の割合で用いられる。
【００２８】
また、式（５）においては、過塩素酸リチウムや過塩素酸テトラブチルアンモニウム、過塩素酸ナトリウム、テトラフルオロほう酸テトラブチルアンモニウムの添加剤を加えて反応させてもよい。
【００２９】
酸化重合は、溶媒の融点〜溶媒の沸点まで種々の温度で実施できるが、特に０℃〜１００℃程度が望ましい。反応後は、再沈等によって精製できる。
【００３０】
一般式（１）で示した重合体の平均重合度は２〜３００００、好ましくは３〜１００００である。
【００３１】
前記の方法によって得られる重合体は、スピンコートなどの簡便な成形加工手法で容易に薄膜化することができる。本発明の重合体は、これを薄膜化することにより、有機薄膜エレクトロクロミック素子とすることができる。また、本発明の重合体を正孔輸送層に用いることにより、有機薄膜発光素子とすることができる。
【００３２】
本発明の重合体を樹脂に含有させることにより、本発明の蛍光性樹脂となる。樹脂としては、アクリル系樹脂、ポリスチレン樹脂、ＡＳ樹脂、塩化ビニル樹脂、ＭＳ樹脂、ポリカーボネート樹脂、ポリプロピレン樹脂、ＡＢＳ樹脂、非晶性ポリアリレート樹脂、ポリスルフォン、ポリエーテルスルホン、ポリ−４−メチルペンテン−１、フッ素樹脂、フェノキシド樹脂、非晶性ポリオレフィン樹脂、ナイロン樹脂、ポリエチレンテレフタレート樹脂、非晶性ポリエステル樹脂、ポリアセタール、ポリエチレン、ポリブチレンテレフタレート、ポリイミド、エポキシ樹脂、ポリウレタン等を挙げることができる。これらの樹脂の内、透明性を有する樹脂を選べば、蛍光顔料の内部からの蛍光の放射が可能となるため、より優れた美観を奏することの可能な蛍光顔料となる。
【００３３】
本発明の蛍光性樹脂における蛍光顔料の含有割合は任意とすることができるが、０．００００１〜５０質量％の範囲が望ましい。蛍光顔料が０．００００１質量％より少ない場合、放射される蛍光が弱くなり、発明の効果を十分に発揮することができなくなる。また蛍光顔料が５０質量％より多いと、樹脂としての本来の性質が発揮されなくなり、機械的強度が弱くなる等の不具合の生ずるおそれがある。特に好ましいのは蛍光顔料が０．０００１〜１質量％の範囲である。
【００３４】
蛍光顔料の樹脂への含有方法については特に限定はないが、例えばニーダー、エクストルーダ、ロールミル等により樹脂の軟化温度以上で合成樹脂と練り合わし、冷却後にチョッパーミル等にて粗粉砕した後に、ファインミル、ジェットミル、超音速ジェットミル等により微粉砕して、蛍光性樹脂とすることができる。
【実施例】
【００３５】
以下に本発明を実施例により具体的に説明するが、本発明はこれらの実施例のみに限定されるものではない。
【００３６】
（実施例１）脱ハロゲン化カップリング反応によるポリ（５−メチルジベンゾアゼピン−２，８−ジイル）（一般式１，Ｒ＝メチル基）の合成
【００３７】
【化９】
2006077106.tif 000007
【００３８】
窒素雰囲気下でビス（１，５−シクロオクタジエン）ニッケル（０）０．６９ｇ（２．５ｍｍｏｌ）に１，５−シクロオクタジエン１ｍＬを加えた後にトルエンを１５ｍＬ加えて懸濁させた。更に２，２’−ビピリジル０．３９ｇ（２．５ｍｍｏｌ）を加えてかくはんした。更に０．７７１ｇ（２．１ｍｍｏｌ）の２，８−ジブロモ−５−メチルジベンゾアゼピン（一般式２，Ｒ＝メチル，Ｘ１＝Ｘ２＝Ｂｒ）を加えた後に６０℃に昇温して４８時間かくはんした。反応液をメタノールに注ぎ、得られた粉末をろ過した。この粉末を水、メタノールの順で洗浄した後にジクロロメタンに溶かしてヘキサンで再沈殿することにより、４３２ｍｇ（モノマー単位として２．０ｍｍｏｌ）のポリマーを単離した。得られたポリマーは文献未記載の新規化合物であった。ポリマーの重量平均分子量は１８００（ｎ＝８．７）であった。また、ポリマーのＴＨＦ溶液の吸収極大波長は３３０ｎｍであった。
【００３９】
ＮＭＲスペクトルデータについては以下の通りである。
１Ｈ−ＮＭＲ（ＣＤＣｌ３）：δ７．０〜７．４（ｍ，６Ｈ），３．４２（ｓ，４Ｈ），３．２５（ｓ，３Ｈ）
１３Ｃ−ＮＭＲ（ＣＤＣｌ３）：１４７．５６，１３４．１７，１３３．１４，１２７．９５，１２４，６２，１１８．９７，４０．５７，３３．１６。
【００４０】
元素分析値は以下の通りである。
元素分析値：Ｃ１５Ｈ１３Ｎ・
０．５Ｈ２Ｏとしての計算値：Ｃ，８３．３％；Ｈ，６．５％；Ｎ，６．５％、実測値：Ｃ，８３．３％；Ｈ，６．６％；Ｎ；６．６％。
【００４１】
（実施例２）脱ハロゲン化カップリング反応によるポリ（５−（３−（Ｎ，Ｎ−ジメチルアミノ）プロピル）ジベンゾアゼピン−２，８−ジイル）（一般式１，Ｒ＝３−（Ｎ，Ｎ−ジメチルアミノ）プロピル基）の合成
【００４２】
【化１０】
2006077106.tif 000008
【００４３】
窒素雰囲気下でビス（１，５−シクロオクタジエン）ニッケル（０）０．２５ｇ（０．９１ｍｍｏｌ）に１，５−シクロオクタジエン１ｍＬを加えた後にトルエンを２．５ｍＬ加えて懸濁させた。更に２，２’−ビピリジル０．１４ｇ（０．９１ｍｍｏｌ）を加えてかくはんした。更に２９７ｍｇ（０．６８ｍｍｏｌ）の２，８−ジブロモ−５−メチルジベンゾアゼピン（一般式２，Ｒ＝３−（Ｎ，Ｎ−ジメチルアミノ）プロピル，Ｘ１＝Ｘ２＝Ｂｒ）を加えた後に６０℃に昇温して４８時間かくはんした。反応液をメタノールに注ぎ、得られた粉末をろ過した。この粉末を水、メタノールの順で洗浄した後にジクロロメタンに溶かしてヘキサンで再沈殿することにより、８７ｍｇ（モノマー単位として０．３１ｍｍｏｌ）のポリマーを単離した。ポリマーの重量平均分子量は１８００（ｎ＝６．５）であり、ポリマーのＴＨＦ溶液の吸収極大波長は３２２ｎｍであった。
【００４４】
ＮＭＲスペクトルデータについては以下の通りである。
１Ｈ−ＮＭＲ（ＣＤＣｌ３）：δ６．８〜７．６（ｍ，６Ｈ），３．８０（２Ｈ），３．２１（４Ｈ），２．３２（２Ｈ），２．１７（６Ｈ），１．７７（２Ｈ）
１３Ｃ−ＮＭＲ（ＣＤＣｌ３）：１４７．０１，１３４．９９，１３４．１３，１２８．１５，１２４，７５，１２０．１８，５７．４３，４８．７５，４５．０５，３２．４５，２５．５７
【００４５】
（実施例３）酸化カップリング反応によるポリ（ジベンゾアゼピン−２，８−ジイル）（一般式１，Ｒ＝水素原子）の合成
【００４６】
【化１１】
2006077106.tif 000009
【００４７】
ジベンゾアゼピン（一般式（３），Ｒ＝水素原子）４８７．５ｍｇ（５ｍｍｏｌ）を、過硫酸アンモニウム５ｍｍｏｌ（５７０ｍｇ）を含む１Ｍ過塩素酸リチウム水溶液中１００ｍｌに加えて２日間撹拌して得られた粉末を、ヒドラジン水溶液、水、メタノールで洗浄した。ここで得られた粉末を減圧乾燥することにより、３６６ｍｇ（モノマー単位として１．８９ｍｍｏｌ）のポリマーを得た。
【００４８】
ＮＭＲスペクトルデータについては以下の通りである。
１Ｈ−ＮＭＲ（ＤＭＳＯ−ｄ６）：δ８．２８（１Ｈ），６．６〜７．４（ｍ，６Ｈ），２．９〜３．１（４Ｈ）
【００４９】
（実施例４）ジベンゾアゼピン系重合体を含有するポリ乳酸
ポリ乳酸（ユニチカ（株）製、商品名：テラマックＴ４０００）５０ｇに実施例１で得たポリ（Ｎ−メチルジベンゾアゼピン−２，８−ジイル）を２５ｍｇ加え、小型溶融混練機により１８０℃で溶融混練し、蛍光顔料としてのマスターバッチ１を得た。
【００５０】
さらに、このマスターバッチ１を０．１５ｇ量り採り、マスターバッチ１を調製するために用いたポリ乳酸と同じポリ乳酸１．３５ｇに加え、小型押し出し機により、１８０°Ｃの温度で溶融混練して蛍光性樹脂とし、この蛍光性樹脂を射出成形してダンベル形状の試験片１を得た。
【００５１】
（実施例５）ジベンゾアゼピン系重合体を含有するポリスチレン
実施例５では、マスターバッチの調製及び蛍光性樹脂の調製に用いる樹脂として、ポリスチレン（Ａ＆Ｍ（株）製、商品名：ポリスチレンＨＦ５５、色番：クリスタル）を用い、それらの調製時の温度は１８０°Ｃとした。他の条件は実施例４と同様である。こうして実施例２に係るマスターバッチ２及び試験片２を得た。
【００５２】
（比較例）
実施例４と同様の条件で、ジベンゾアゼピン誘導体の重合物を加えていないポリ乳酸の試験片を比較例１として作成した。また、比較例２として、ジベンゾアゼピン誘導体の重合物を加えていないポリスチレンの試験片を作成した。
【００５３】
（蛍光スペクトル測定）
上記試験片１及び比較例１について、紫外線照射下における蛍光スペクトル測定を行った。その結果、図１に示すように、実施例１に示したジベンゾアゼピン誘導体の重合物を含有する試験片１では、３８０ｎｍ付近に蛍光のピークが認められた。また、図２に示すように、試験片２においても、３８０ｎｍ付近に蛍光のピークが認められた。これに対し、ジベンゾアゼピンを含まない樹脂である比較例１および比較例２については、蛍光が認められなかった。
【００５４】
〔ポリマーを用いたエレクトロクロミック素子〕実施例１〜３で得たポリマーのエレクトロクロミック特性の評価を以下のように行った。ポリマー１ｍｇを２００μｌのジクロロエタンに溶解させ、そのポリマー溶液を市販の透明電極に（５０×５ｍｍ）上にポリマー溶液をキャストし、これを作用極とした。これを対極（白金板）、参照極と共に石英セル内に配置し、支持電解質として過塩素酸テトラブチルアンモニウム、溶媒として脱水アセトニトリルを用い、電位変化におけるポリマーの色調変化を観察した。
【００５５】
中性ではポリマーの色は無色であったがキャストフィルムに引加する電位を高くすることにより無色から赤、赤紫、紫と変化した。
【図面の簡単な説明】
【００５６】
【図１】試験片１および比較例１の蛍光スペクトルである。
【図２】試験片２および比較例２の蛍光スペクトルである。
【図１】
2006077106.tif 000016
【図２】
2006077106.tif 000017